(57)【要約】【課題】抵抗値変動が改善された導電材料が得られる導電材料の製造方法を提供する。【解決手段】支持体上に網目状金属細線パターンを有する光透過性導電層を形成後、該光透過性導電層をメルカプト基含有ポリビニルアルコール溶液で処理する。【選択図】なし【特許請求の範囲】
【請求項１】
支持体上に網目状金属細線パターンを有する光透過性導電層を形成後、該光透過性導電層をメルカプト基含有ポリビニルアルコール溶液で処理することを特徴とする導電材料の製造方法。
【発明の詳細な説明】
【技術分野】
【０００１】
本発明は、抵抗値変動が改善された導電材料が得られる、導電材料の製造方法に関する。
【背景技術】
【０００２】
スマートフォン、パーソナル・デジタル・アシスタント（ＰＤＡ）、ノートＰＣ、タブレットＰＣ、ＯＡ機器、医療機器、あるいはカーナビゲーションシステム等の電子機器においては、これらのディスプレイに入力手段としてタッチパネルセンサーが広く用いられている。
【０００３】
タッチパネルセンサーには、位置検出の方法により光学方式、超音波方式、抵抗膜方式、表面型静電容量方式、投影型静電容量方式等があり、上記したディスプレイ用途においては抵抗膜方式と投影型静電容量方式が好適に利用されている。抵抗膜方式のタッチパネルセンサーは、支持体上に光透過性導電層を有する導電材料を２枚利用し、これら導電材料をドットスペーサーを介して対向配置した構造を有しており、タッチパネルセンサーの１点に力を加えることにより光透過性導電層同士が接触し、各光透過性導電層に印加された電圧をもう一方の光透過性導電層を通して測定することで、力の加えられた位置の検出を行うものである。一方、投影型静電容量方式のタッチパネルセンサーは、２層の光透過性導電層を有する導電材料を１枚、または１層の光透過性導電層を有する導電材料を２枚利用し、指等を接近させた際の光透過性導電層間の静電容量変化を検出し、指を接近させた位置の検出を行うものである。後者は可動部分がないため耐久性に優れる他、多点同時検出ができることから、スマートフォンやタブレットＰＣ等で、とりわけ広く利用されている。
【０００４】
従来技術においては、光透過性導電層はＩＴＯ（インジウム−錫酸化物）等の透明導電性酸化物を含有する導電膜により形成されるのが一般的であった。例えば特開２０１５−３２１８３号公報（特許文献１）には、光透過性導電層の材料としてＩＴＯやＩＺＯ（インジウム−亜鉛酸化物）、ＺｎＯ（酸化亜鉛）等の透明導電体を使用したタッチパネルセンサー部材が開示されている。
【０００５】
また、近年では光透過性導電層として網目状金属細線パターンを有する導電材料も開示されている。例えば特開２０１５−１３３２３９号公報（特許文献２）には網目状金属細線パターンを、銀微粒子を含有するインクを印刷して形成する方法や、無電解めっき触媒を含有する樹脂塗料を印刷した後に無電解めっきを施す方法、金属層上にフォトレジスト層を設け、レジストパターンを形成した後、金属層をエッチング除去するサブトラクティブ法、銀塩感光材料を用いる方法等、様々な方法により形成できることが記載されている。
【０００６】
上記した導電材料において、網目状金属細線パターンを有する光透過性導電層上に粘着剤層と、該粘着剤層上に機能材料とを有する導電材料積層体も知られており、例えば特開２０１４−１９８８１１号公報（特許文献３）にはタッチパネルセンサー上に粘着剤層と、該粘着剤層上に保護基板を有するタッチパネル用積層体が開示されている。該粘着剤層は一般的に、表示装置やタッチパネルセンサー等の各部材間を密着させるために利用されるものである。
【０００７】
上記した導電材料積層体は様々な場所で用いられ、例えば太陽光が照射される場所でも使用される。ところが、網目状金属細線パターンを有する光透過性導電層上に粘着剤層を設け導電材料積層体とした場合、太陽光が照射されると該光透過性導電層の抵抗値が変動するという問題があり、改善が求められていた。
【０００８】
一方、太陽光の照射に伴う光透過性導電層の抵抗値変動を改善する方法として、特開２０１５−５８６６２号公報（特許文献４）には、光透過性導電層の下引き層がアミノ基を有する化合物を含有し、粘着剤層がカチオン重合型光硬化性樹脂を含有する導電材料積層体が開示され、特開２０１５−１０６５００号公報（特許文献５）には光透過性導電層の下引き層がアミノ基を有する化合物を含有し、粘着剤層がアシルホスフィン系化合物やトリハロアルキル化合物を用いて重合された樹脂を含有する導電材料積層体が開示される。また特開２０１６−１１０７２６号公報（特許文献６）には光透過性導電層が有する金属細線を銀より貴な金属イオンを含有する処理液で処理し、さらにメルカプト基を有する含窒素複素環式化合物を含有する処理液で処理する導電材料の製造方法が開示され、特開２０１６−１８６０３５号公報（特許文献７）にはメルカプト基を有するオキサゾール化合物やメルカプト基を有するオキサジアゾール化合物を含有する粘着剤層を有する導電材料積層体が開示される。しかしながら、上記のいずれの方法でも太陽光の照射に伴う光透過性導電層の抵抗値変動は改善されるものの、さらなる改善が望まれていた。
【０００９】
他方、特開２００７−２０７９８７号公報（特許文献８）には、支持体上にポリビニルアルコール等の合成樹脂バインダーを含有する現像銀パターン層を有する透光性電磁波シールド膜が開示され、ポリビニルアルコールにより電磁波シールド膜の導電性およびガラス基材等への接着性が改善されることが記載されている。特開２０１２−２２８４４号公報（特許文献９）には、基材上の導電性繊維含有層の耐傷性を向上することを目的として、該導電性繊維含有層上にポリビニルアルコール等の水溶性ポリマーを含有する可溶性保護層を設けた導電膜形成用積層体が開示される。
【先行技術文献】
【特許文献】
【００１０】
【特許文献１】特開２０１５−３２１８３号公報
【特許文献２】特開２０１５−１３３２３９号公報
【特許文献３】特開２０１４−１９８８１１号公報
【特許文献４】特開２０１５−５８６６２号公報
【特許文献５】特開２０１５−１０６５００号公報
【特許文献６】特開２０１６−１１０７２６号公報
【特許文献７】特開２０１６−１８６０３５号公報
【特許文献８】特開２００７−２０７９８７号公報
【特許文献９】特開２０１２−２２８４４号公報
【発明の概要】
【発明が解決しようとする課題】
【００１１】
本発明の課題は、太陽光の照射に伴う抵抗値変動が改善された導電材料が得られる、導電材料の製造方法を提供することにある。
【課題を解決するための手段】
【００１２】
本発明の上記課題は、以下の発明によって達成される。
（１）支持体上に網目状金属細線パターンを有する光透過性導電層を形成後、該光透過性導電層をメルカプト基含有ポリビニルアルコール溶液で処理することを特徴とする導電材料の製造方法。
【発明の効果】
【００１３】
本発明により、太陽光の照射に伴う抵抗値変動が改善された導電材料が得られる、導電材料の製造方法を提供することができる。
【図面の簡単な説明】
【００１４】
【図１】実施例で作製した導電材料の概略図
【発明を実施するための形態】
【００１５】
以下、本発明について説明する。本発明の導電材料の製造方法は、支持体上に網目状金属細線パターンを有する光透過性導電層を形成後、該光透過性導電層をメルカプト基含有ポリビニルアルコール溶液で処理することを特徴とする。
【００１６】
＜メルカプト基含有ポリビニルアルコール＞
本発明に用いるメルカプト基含有ポリビニルアルコールとは、分子構造中にメルカプト基を１つ以上有するポリビニルアルコールを意味する。メルカプト基はポリビニルアルコールの分子鎖末端に有していてもよく、側鎖に有していてもよい。分子鎖末端にメルカプト基を有するポリビニルアルコールは、例えば特開昭５９−１８７００３号公報に記載されている方法で得ることができ、側鎖にメルカプト基を有するポリビニルアルコールは、例えば国際公開第２０１３／１０５１８８号パンフレットに記載されている方法で得ることができる。
【００１７】
メルカプト基含有ポリビニルアルコールにおけるビニルアルコール単位の含有率、つまりメルカプト基含有ポリビニルアルコールのケン化度は特に限定されないが、全構成単位を１００モル％として、６０モル％以上であることが溶媒への溶解性に優れることから好ましく、より好ましくは７０モル％以上であり、さらに好ましくは８０モル％以上である。ケン化度の上限は、９９．９９モル％以下であることが溶媒への溶解性に優れることから好ましく、より好ましくは９９．９モル％以下であり、さらに好ましくは９９．５モル％以下である。メルカプト基含有ポリビニルアルコールの重合度は特に限定されないが、１００〜５０００であることが溶媒への溶解性に優れるため好ましく、より好ましくは２００〜４０００である。
【００１８】
上記したようなメルカプト基含有ポリビニルアルコールとしては市販品を用いることができる。メルカプト基含有ポリビニルアルコールの市販品としては、例えば（株）クラレよりＭ−１１５、Ｍ−２０５等が例示でき、これらを入手し利用することができる。
【００１９】
本発明においてはメルカプト基含有ポリビニルアルコールを単独で用いてもよく、２種以上を併用してもよい。
【００２０】
＜メルカプト基含有ポリビニルアルコール溶液＞
本発明におけるメルカプト基含有ポリビニルアルコール溶液は、上記したメルカプト基含有ポリビニルアルコールを水や有機溶媒等の公知の溶媒に溶解した溶液である。かかる溶媒としては、メルカプト基含有ポリビニルアルコールの溶解性の観点から、水を５０質量％以上含有する溶媒が好ましく、より好ましい水の含有量は６０質量％以上であり、特に好ましくは７０質量％である。水の他に溶媒が含有していてもよい物質としては、アルコール類（メタノール、エタノール、プロパノール、ベンジルアルコール等）、多価アルコール類（エチレングリコール、プロピレングリコール、ポリエチレングリコール、グリセリン等）を例示できる。
【００２１】
メルカプト基含有ポリビニルアルコール溶液のメルカプト基含有ポリビニルアルコール含有量は特に限定されないが、１．０ｇ／Ｌ以上であることが太陽光の照射に伴う導電材料の光透過性導電層の抵抗値変動を効果的に抑制できるため好ましく、より好ましくは３．０ｇ／Ｌ以上であり、特に好ましくは７．０ｇ／Ｌ以上である。上限はメルカプト基含有ポリビニルアルコールの溶解度に依存するが、２００ｇ／Ｌ以下とすることが好ましい。
【００２２】
メルカプト基含有ポリビニルアルコール溶液は、メルカプト基含有ポリビニルアルコールと溶媒以外に、ｐＨ調整剤（塩酸、硫酸、酢酸、水酸化ナトリウム、水酸化カリウム、リン酸塩、炭酸塩等のｐＨ調整作用を有する物質）、界面活性剤、消泡剤、抑泡剤、増粘剤、防腐剤等の公知の添加剤を含有できる。
【００２３】
＜メルカプト基含有ポリビニルアルコール溶液による処理＞
メルカプト基含有ポリビニルアルコール溶液を用いて後述する導電材料の光透過性導電層を処理する方法は特に限定されず、導電材料が有する光透過性導電層にメルカプト基含有ポリビニルアルコール溶液を接触させればよい。具体的には、導電材料をメルカプト基含有ポリビニルアルコール溶液に浸漬する方法、バーコート法、スピンコーティング法、ダイコート法、ブレードコート法、グラビアコート法、カーテンコート法、スプレーコート法、キスコート法等の公知の塗布方法で導電材料の光透過性導電層上にメルカプト基含有ポリビニルアルコール溶液を塗布する方法、グラビア印刷、フレキソ印刷、インクジェット印刷、スクリーン印刷、オフセット印刷、グラビアオフセット印刷、ディスペンサー印刷、パッド印刷等の公知の印刷方法で導電材料の光透過性導電層上にメルカプト基含有ポリビニルアルコール溶液を印刷する方法が例示できる。
【００２４】
導電材料が有する光透過性導電層にメルカプト基含有ポリビニルアルコール溶液を接触させる時間は特に限定されないが、５秒以上であることが抵抗値変動を効果的に抑制できるため好ましく、より好ましくは１５秒以上であり、特に好ましくは３０秒以上である。上限は３０分以下とすることが好ましい。導電材料が有する光透過性導電層にメルカプト基含有ポリビニルアルコール溶液を接触させる際のメルカプト基含有ポリビニルアルコール溶液の温度は特に限定されないが、１０℃以上であることが抵抗値変動を効果的に抑制できるため好ましく、より好ましく２０℃以上である。上限は９０℃以下とすることが好ましい。
【００２５】
＜水洗＞
上記した方法で導電材料が有する光透過性導電層をメルカプト基含有ポリビニルアルコール溶液で処理した後、余剰なメルカプト基含有ポリビニルアルコール溶液を除去することを目的として、導電材料を水洗することが好ましい。メルカプト基の性質により、導電材料の光透過性導電層が有する金属細線の表面にメルカプト基含有ポリビニルアルコールは化学的に吸着しているので、水洗後もメルカプト基含有ポリビニルアルコールによる効果は有効である。水洗は水単体で行ってもよく、リン酸塩、炭酸塩等のｐＨ調整剤を含有する水で行ってもよく、腐敗を防止する目的で防腐剤を含有する水で行ってもよい。
【００２６】
水洗方法は特に限定されないが、スクラビングローラ等を用いて温水シャワーを噴射しながら除去する方法や、温水をノズル等でジェット噴射しながら水の勢いで除去する方法を例示できる。シャワーやノズルを複数個設けて、除去の効率を高めることもできる。水洗後は加熱や自然乾燥により導電材料上の残存する水分を乾燥させることが好ましい。
【００２７】
本発明の導電材料の製造方法において、メルカプト基含有ポリビニルアルコール溶液による処理が行われた後の導電材料を水洗しない場合は、光透過性導電層上に存在するメルカプト基含有ポリビニルアルコール溶液の溶媒を加熱や自然乾燥により乾燥させ、光透過性導電層上にメルカプト基含有ポリビニルアルコールを含有する膜が形成されていてもよい。メルカプト基含有ポリビニルアルコールを含有する膜の厚みは特に限定されない。
【００２８】
＜導電材料＞
本発明における導電材料が有する支持体の材質は特に限定されないが、導電材料をタッチパネルセンサー等の光透過性が必要な用途に利用する場合、導電材料には透明性が求められるため、支持体は光透過性を有することが特に好ましい。光透過性を有する支持体としては、ポリエチレン、ポリプロピレン等のポリオレフィン系樹脂、ポリ塩化ビニル、塩化ビニル共重合体等の塩化ビニル系樹脂、エポキシ樹脂、ポリアリレート、ポリサルフォン、ポリエーテルサルフォン、ポリイミド、フッ素樹脂、フェノキシ樹脂、トリアセチルセルロース、ポリエチレンテレフタレート、ポリイミド、ポリフェニレンスルファイド、ポリエチレンナフタレート、ポリカーボネート、アクリル樹脂、セロファン、ナイロン、ポリスチレン系樹脂、ＡＢＳ樹脂等の各種樹脂フィルム、石英ガラス、無アルカリガラス等のガラス等が例示できる。支持体の全光線透過率は６０％以上であることが導電材料の透明性に優れるため好ましく、特に好ましくは７０％以上であり、支持体のヘイズは０〜３％であることが導電材料の透明性に優れるため好ましく、特に好ましくは０〜２％である。支持体は、光透過性導電層を有する側の面や、光透過性導電層を有する側の面の反対側の面に、易接着層、ハードコート層、反射防止層、防眩層、ＩＴＯやポリチオフェン等の非金属系導電材料を含有する層、等の公知の層を有していてもよい。
【００２９】
支持体上の光透過性導電層を形成する網目状金属細線は金属を含有し、かつ導電性を有していればよく、該金属細線の金属種や金属組成、金属以外のバインダー成分の有無、光透過性導電層の形状等は限定されない。網目状金属細線が有する金属細線が含有する金属としては金、銀、銅、アルミニウム、ニッケルおよびこれらの合金が光透過性導電層の導電性に優れることから好ましく、銀およびその合金が特に好ましい。
【００３０】
支持体上に網目状金属細線パターンを有する光透過性導電層を形成する方法は特に限定されず、例えば特開２０１５−６９８７７号公報に開示される方法に従い、金属およびバインダーを含有する導電性金属インキや導電性ペーストを、支持体上に印刷等の方法で付与し網目状金属細線パターンを形成する方法や、特開２００７−５９２７０号公報に開示される方法に従い、支持体上にハロゲン化銀乳剤層を設けた銀塩感光材料を導電材料前駆体として用い、硬化現像方式を用いて網目状金属細線パターンを形成する方法、特開２００４−２２１５６４号公報、特開２００７−１２３１４号公報等に開示される方法に従い、支持体上にハロゲン化銀乳剤層を設けた銀塩感光材料を導電材料前駆体として用い、直接現像方式を用いて網目状金属細線パターンを形成する方法、特開２００３−７７３５０号公報、特開２００５−２５０１６９号公報、特開２００７−１８８６５５号公報、特開２００４−２０７００１号公報等に開示される方法に従い、支持体上に物理現像核層と、ハロゲン化銀乳剤層を少なくともこの順に有する銀塩感光材料を導電材料前駆体として用い、可溶性銀塩形成剤および還元剤をアルカリ液中で作用させる、いわゆる銀塩拡散転写法を用いて網目状金属細線パターンを形成する方法、特開２０１４−１９７５３１号公報に開示される方法に従い、支持体上に下地層、感光性レジスト層を積層した感光性レジスト材料を導電材料前駆体として用い、感光性レジスト層を任意のパターン状に露光後、現像し、レジスト画像を形成した後、無電解めっきを施してレジスト画像に被覆されていない下地層上に金属を局在化させ、その後レジスト画像を除去し網目状金属細線パターンを形成する方法、特開２０１５−８２１７８号公報に開示されている方法に従い、支持体上に金属膜、レジスト膜を設け、該レジスト膜を露光および現像して開口部を形成し、該開口部の金属膜をエッチングして除去して網目状金属細線パターンを形成する方法、特開２０１２−２８１８３号公報に開示されている方法に従い、支持体上に金属ナノワイヤーを含有する層を形成し、該層をパターニングして網目状金属細線パターンを形成する方法等が例示できる。
【００３１】
上記した方法の中でも、導電性金属インキや導電性ペーストを印刷する方法、および銀塩感光材料を導電材料前駆体として用いる方法が導電性に優れた銀を含有する網目状金属細線パターンを容易に形成できることから好ましく、金属細線の微細化が容易であることから銀塩感光材料を導電材料前駆体として用いた銀塩拡散転写法を用いる方法が特に好ましい。
【００３２】
本発明において光透過性導電層はさらに、公知の金属表面処理が施されていてもよい。例えば特開２００８−３４３６６号公報に記載されているような還元性物質、水溶性リンオキソ酸化合物、水溶性ハロゲン化合物を作用させてもよく、特開２０１３−１９６７７９号公報に記載されているような分子内に２つ以上のメルカプト基を有するトリアジンもしくはその誘導体を作用させてもよく、特開２０１１−２０９６２６号公報に記載されているように硫化反応による黒化処理を施してもよい。また、銀塩感光材料を導電材料前駆体として用いて網目状金属細線パターンを有する光透過性導電層を形成する場合、光透過性導電層と粘着剤層との接着性を改善する観点から、特開２００７−１２４０４号公報に記載されているように光透過性導電層をタンパク質分解酵素等の酵素を含有する処理液で処理し、残存するゼラチン等を低減してもよい。上記金属表面処理は前述のメルカプト基含有ポリビニルアルコール溶液による処理よりも前の工程にて実施することが、抵抗値変動を効果的に抑制できるため好ましい。
【００３３】
本発明の導電材料の製造方法に従い得られた導電材料をタッチパネルセンサーに利用する場合、光透過性導電層が有する網目状金属細線パターンは、複数の単位格子を網目状に配置した幾何学形状を有することがセンサーの感度、視認性（難視認性）等の観点から好ましい。単位格子の形状としては、例えば正三角形、二等辺三角形、直角三角形等の三角形、正方形、長方形、菱形、平行四辺形、台形等の四角形、六角形、八角形、十二角形、二十角形等のｎ角形、星形等を組み合わせた形状が挙げられ、またこれらの形状の単独の繰り返し、あるいは２種類以上の複数の形状の組み合わせが挙げられる。中でも単位格子の形状としては正方形もしくは菱形が好ましい。またボロノイ図形やドロネー図形、ペンローズタイル図形等に代表される不規則幾何学形状も、好ましい網目状金属細線パターンの形状の一つである。
【００３４】
本発明の導電材料の製造方法により得られた導電材料をタッチパネルセンサーに利用する場合、該導電材料は光透過性導電層として、互いに電気的に絶縁された複数のセンサーを有するセンサー部を有することが好ましい。また該センサー部の視認性（難視認性）の観点から、光透過性導電層にはセンサーと電気的に絶縁されたダミー部を有していてもよい。またセンサー部、ダミー部以外に、外部に電気信号を取り出すために設けられる端子部や、センサー部と端子部を電気的に接続する周辺配線部を有していてもよい。該端子部および周辺配線部は網目状金属細線パターンからなっていてもよく、塗りつぶしパターンであってもよい。
【００３５】
網目状金属細線パターンを構成する金属細線の線幅は、光透過性導電層が良好な光透過性と導電性を両立するために１．０〜２０μｍであることが好ましく、より好ましくは１．５〜１５μｍである。網目状金属細線パターンが単位格子を網目状に配置した幾何学形状を有する場合、単位格子の繰り返し周期は１００〜１０００μｍであることが好ましく、より好ましくは１００〜４００μｍである。
【００３６】
本発明により得られた導電材料の光透過性導電層を有する側の面、あるいはもう一方の側の面に、粘着剤層を介して機能材料を設け、導電材料積層体とすることができる。粘着剤層とは、ゴム系粘着剤、アクリル系粘着剤、シリコーン系粘着剤、ウレタン系粘着剤等の公知の粘着剤を含有する層を意味する。粘着剤層の厚みは５〜５００μｍであることが導電材料積層体の透明性に優れるため好ましく、より好ましくは１０〜２５０μｍである。同様の観点から、粘着剤層の全光線透過率は９０％以上であることが好ましく、特に好ましくは９５％以上であり、粘着剤層のヘイズは０〜３％が好ましく、特に好ましくは０〜２％である。
【００３７】
粘着剤層として、特開平９−２５１１５９号公報、特開２０１１−７４３０８号公報等に例示されている透明性の高いアクリル系粘着剤を使用した光学用粘着テープや、特開２００９−４８２１４号公報、特開２０１０−２５７２０８号公報等に例示されている透明性の高い硬化型樹脂の硬化物を用いてもよい。光学用粘着テープ、透明性の高い硬化型樹脂はともに市販されており、前者としては住友スリーエム（株）より高透明性接着剤転写テープ（８１７１ＣＬ／８１７２ＣＬ／８１４６−１／８１４６−２／８１４６−３／８１４６−４等）、日東電工（株）より光学用透明粘着シート（ＬＵＣＩＡＣＳ  ＣＳ９６２２Ｔ／ＣＳ９８６２ＵＡ等）等が例示でき、後者としてはデクセリアルズ（株）より光学弾性樹脂ＳＶＲシリーズ（ＳＶＲ１１５０、ＳＶＲ１３２０等）、協立化学産業（株）よりＷＯＲＬＤ  ＲＯＣＫシリーズ（ＨＲＪ−４６、ＨＲＪ−２０３等）、ヘンケルジャパン（株）より紫外線硬化型光学透明接着剤Ｌｏｃｔｉｔｅ  ＬＯＣＡシリーズ（Ｌｏｃｔｉｔｅ３１９２、３１９３、３１９５、５１９２等）等が例示でき、これらを入手し利用することができる。
【００３８】
機能材料としては、本発明の導電材料や、化学強化ガラス、ソーダガラス、石英ガラス、無アルカリガラス等のガラス、ポリエチレンテレフタレート等の各種樹脂を含有するフィルム、および上記したガラスやフィルムの少なくとも一方の面にハードコート層、反射防止層、防眩層、偏光層、ＩＴＯ導電膜等の公知の機能層を有する材料を例示できる。
【実施例】
【００３９】
以下、本発明に関し実施例を用いて詳細に説明するが、本発明はその要旨を超えない限り、以下の実施例に限定されるものではない。
【００４０】
＜メルカプト基含有ポリビニルアルコールの合成＞
特開昭５９−１８７００３号公報に記載された合成方法に従い、重合時のチオール酢酸の量を変化させ、ポリ酢酸ビニルの濃度および水酸化ナトリウムと酢酸ビニルとのモル比を変化させてケン化し、メルカプト基含有ポリビニルアルコールを２種類合成し、それぞれＰＶＡ−１、ＰＶＡ−２とした。重合度はＰＶＡ−１が５６０、ＰＶＡ−２が１５００であり、ケン化度はＰＶＡ−１が８８．０モル％、ＰＶＡ−２が９８．０モル％であった。
【００４１】
＜導電材料１の作製＞
支持体として、厚み１００μｍのポリエチレンテレフタレートフィルムを用いた。なお、支持体の全光線透過率は９１．８％、ヘイズは０．７％であった。
【００４２】
次に下記組成の物理現像核層塗液を支持体上にグラビアコーティングにより均一に塗布、乾燥して物理現像核層を設けた。
【００４３】
＜硫化パラジウムゾルの調製＞
Ａ液    塩化パラジウム                                ５ｇ
塩酸                                        ４０ｍＬ
蒸留水                                  １０００ｍＬ
Ｂ液    硫化ソーダ                                ８．６ｇ
蒸留水                                  １０００ｍＬ
Ａ液とＢ液を撹拌しながら混合し、３０分後にイオン交換樹脂の充填されたカラムに通し硫化パラジウムゾルを得た。
【００４４】
＜物理現像核層塗液／１ｍ２あたり＞
前記硫化パラジウムゾル（固形分として）            ０．４ｍｇ
２質量％グリオキサール水溶液                      ２００ｍｇ
界面活性剤（Ｓ−１）                                  ４ｍｇ
デナコールＥＸ−８３０                              ２５ｍｇ
（ナガセケムテックス（株）製ポリエチレングリコールジグリシジルエーテル）
１０質量％ＳＰ−２００水溶液                      ５００ｍｇ
（（株）日本触媒製ポリエチレンイミン；平均分子量１０，０００）
【００４５】
【化１】
2018142493.tif 000002
【００４６】
続いて、支持体に近い方から順に下記組成の中間層１、ハロゲン化銀乳剤層１、および保護層１を上記物理現像核層の上にスライドコーティングにより均一に塗布、乾燥して、導電材料前駆体１を得た。ハロゲン化銀乳剤層１が含有するハロゲン化銀乳剤は、コントロールドダブルジェット法で製造した。このハロゲン化銀乳剤が含有するハロゲン化銀粒子は、塩化銀９５ｍｏｌ％と臭化銀５ｍｏｌ％で、平均粒径が０．１５μｍになるように調製した。このようにして得られたハロゲン化銀粒子を定法に従いチオ硫酸ナトリウムと塩化金酸を用い、金イオウ増感を施した。こうして得られたハロゲン化銀乳剤は、銀１ｇあたり０．５ｇのゼラチンを保護コロイド（バインダー）として含有する。
【００４７】
＜中間層１組成／１ｍ２あたり＞
ゼラチン                                          ０．５ｇ
界面活性剤（Ｓ−１）                                  ５ｍｇ
染料１                                                ５ｍｇ
【００４８】
【化２】
2018142493.tif 000003
【００４９】
＜ハロゲン化銀乳剤層１組成／１ｍ２あたり＞
ハロゲン化銀乳剤                                  ３．０ｇ銀相当
１−フェニル−５−メルカプトテトラゾール              ３ｍｇ
界面活性剤（Ｓ−１）                                ２０ｍｇ
【００５０】
＜保護層１組成／１ｍ２あたり＞
ゼラチン                                              １ｇ
不定形シリカマット剤（平均粒径３．５μｍ）          １０ｍｇ
界面活性剤（Ｓ−１）                                １０ｍｇ
【００５１】
導電材料前駆体１と、網目状細線パターン、塗りつぶしパターンを有するポジ型透過原稿とを密着し、水銀灯を光源とする密着プリンターで４００ｎｍ以下の光をカットする樹脂フィルターを介して露光した。その後、下記拡散転写現像液中に２０℃で６０秒間浸漬した後、続いてハロゲン化銀乳剤層、中間層、および保護層を４０℃の温水で水洗除去し、乾燥処理した。このようにして図１に示す導電材料１を得た。
【００５２】
＜拡散転写現像液組成＞
水酸化カリウム                                      ２５ｇ
ハイドロキノン                                      １８ｇ
１−フェニル−３−ピラゾリドン                        ２ｇ
亜硫酸カリウム                                      ８０ｇ
Ｎ−メチルエタノールアミン                          １５ｇ
臭化カリウム                                      １．２ｇ
全量を水で１０００ｍｌ、ｐＨ＝１２．２に調整した。
【００５３】
図１において、導電材料１は支持体２０上に光透過性導電層２１と塗りつぶしパターン２２、２２’から構成される試験パターン２３（２３ａ〜２３ｅの５本）を有する。試験パターン２３を構成する塗りつぶしパターン２２と２２’は光透過性導電層２１を介して電気的に接続されている。光透過性導電層２１は便宜上格子模様で示しているが、線幅５．０μｍ、一辺の長さが３００μｍで狭い方の角度が６０°の菱形の単位格子による網目状金属細線パターンによって構成される。なお、破線は後述する機能材料の貼合場所３０を表す。
【００５４】
＜導電材料２の作製＞
導電材料１を下記メルカプト基含有ポリビニルアルコール溶液１中に６０℃で１分間浸漬した後、シャワー水洗により余剰なメルカプト基含有ポリビニルアルコール溶液１を除去し、乾燥して導電材料２を得た。
【００５５】
＜メルカプト基含有ポリビニルアルコール溶液１＞
ＰＶＡ−１                                          ５０ｇ
水                                                ９５０ｇ
【００５６】
＜導電材料３の作製＞
メルカプト基含有ポリビニルアルコール溶液１中への浸漬条件を６０℃で４０秒間とした以外は導電材料２と同様にして導電材料３を得た。
【００５７】
＜導電材料４の作製＞
メルカプト基含有ポリビニルアルコール溶液１中への浸漬条件を６０℃で２０秒間とした以外は導電材料２と同様にして導電材料４を得た。
【００５８】
＜導電材料５の作製＞
メルカプト基含有ポリビニルアルコール溶液１中への浸漬条件を６０℃で１０秒間とした以外は導電材料２と同様にして導電材料５を得た。
【００５９】
＜導電材料６の作製＞
メルカプト基含有ポリビニルアルコール溶液１中への浸漬条件を６０℃で１０分間とした以外は導電材料２と同様にして導電材料６を得た。
【００６０】
＜導電材料７の作製＞
メルカプト基含有ポリビニルアルコール溶液１中への浸漬条件を２５℃で１分間とした以外は導電材料２と同様にして導電材料７を得た。
【００６１】
＜導電材料８の作製＞
メルカプト基含有ポリビニルアルコール溶液１中への浸漬条件を１５℃で１分間とした以外は導電材料２と同様にして導電材料８を得た。
【００６２】
＜導電材料９の作製＞
メルカプト基含有ポリビニルアルコール溶液１中への浸漬条件を５℃で１分間とした以外は導電材料２と同様にして導電材料９を得た。
【００６３】
＜導電材料１０の作製＞
メルカプト基含有ポリビニルアルコール溶液１中への浸漬条件を７０℃で１分間とした以外は導電材料２と同様にして導電材料１０を得た。
【００６４】
＜導電材料１１の作製＞
メルカプト基含有ポリビニルアルコール溶液１中への浸漬条件を８０℃で１分間とした以外は導電材料２と同様にして導電材料１１を得た。
【００６５】
＜導電材料１２の作製＞
メルカプト基含有ポリビニルアルコール溶液１に代わり、下記メルカプト基含有ポリビニルアルコール溶液２を用いた以外は導電材料２と同様にして導電材料１２を得た。
【００６６】
＜メルカプト基含有ポリビニルアルコール溶液２＞
ＰＶＡ−１                                        １５０ｇ
水                                                ８５０ｇ
【００６７】
＜導電材料１３の作製＞
メルカプト基含有ポリビニルアルコール溶液１に代わり、下記メルカプト基含有ポリビニルアルコール溶液３を用いた以外は導電材料２と同様にして導電材料１３を得た。
【００６８】
＜メルカプト基含有ポリビニルアルコール溶液３＞
ＰＶＡ−１                                          １０ｇ
水                                                ９９０ｇ
【００６９】
＜導電材料１４の作製＞
メルカプト基含有ポリビニルアルコール溶液１に代わり、下記メルカプト基含有ポリビニルアルコール溶液４を用いた以外は導電材料２と同様にして導電材料１４を得た。
【００７０】
＜メルカプト基含有ポリビニルアルコール溶液４＞
ＰＶＡ−１                                            ４ｇ
水                                                ９９６ｇ
【００７１】
＜導電材料１５の作製＞
メルカプト基含有ポリビニルアルコール溶液１に代わり、下記メルカプト基含有ポリビニルアルコール溶液５を用いた以外は導電材料２と同様にして導電材料１５を得た。
【００７２】
＜メルカプト基含有ポリビニルアルコール溶液５＞
ＰＶＡ−１                                            ２ｇ
水                                                ９９８ｇ
【００７３】
＜導電材料１６の作製＞
メルカプト基含有ポリビニルアルコール溶液１に代わり、下記メルカプト基含有ポリビニルアルコール溶液６を用いた以外は導電材料２と同様にして導電材料１６を得た。
【００７４】
＜メルカプト基含有ポリビニルアルコール溶液６＞
ＰＶＡ−２                                          ５０ｇ
水                                                ９５０ｇ
【００７５】
＜導電材料１７の作製＞
メルカプト基含有ポリビニルアルコール溶液１に代わり、下記メルカプト基を含有しないポリビニルアルコール溶液１を用いた以外は導電材料２と同様にして導電材料１７を得た。
【００７６】
＜メルカプト基を含有しないポリビニルアルコール溶液１＞
ＰＶＡ−２０５                                      ５０ｇ
（（株）クラレ製ポリビニルアルコール、重合度５００、ケン化度８８％）
水                                                ９５０ｇ
【００７７】
＜導電材料積層体の作製＞
導電材料１〜１７それぞれについて、機能材料の貼合場所３０に住友スリーエム（株）製高透明性接着剤転写テープ８１４６−４を貼合し、厚み１００μｍの粘着剤層とした。続いて機能材料としてイーグル２０００（コーニングジャパン（株）製無アルカリガラス）を粘着剤層上に貼合し、導電材料積層体１〜１７を得た。
【００７８】
＜抵抗値評価＞
導電材料積層体１〜１７が有する試験パターン２３ａ〜２３ｅの５本それぞれについて、塗りつぶしパターン２２と２２’の間の抵抗値を測定し、試験パターン２３ａ〜２３ｅの初期抵抗値Ｒａ〜Ｒｅ（単位：ｋΩ）を得た。次に、導電材料積層体１〜１７を２週間にわたり太陽光を曝露した後に、試験パターン２３ａ〜２３ｅの５本それぞれについて抵抗値を再測定し、抵抗値Ｒ’ａ〜Ｒ’ｅ（単位：ｋΩ）を得た。そして以下の式に従い、太陽光曝露前後での試験パターン２３ａ〜２３ｅの５本それぞれの抵抗値変化率（単位：％）を算出し、さらに試験パターン２３ａ〜２３ｅの抵抗値変化率を平均して導電材料積層体１〜１７の平均抵抗値変化率（単位：％）とした。この結果を表１に示す。なお、太陽光曝露はＪＩＳ  Ｚ２３８１に従い、光透過性導電層を有する側の面が太陽光の照射を受けるようにアンダーグラス曝露装置中に入れて行った。
試験パターン２３ｘの抵抗値変化率（単位：％）＝（Ｒ’ｘ−Ｒｘ）／Ｒｘ×１００
式中ｘはａ〜ｅを表す。
【００７９】
【表１】
2018142493.tif 000004
【００８０】
表１の結果から本発明の有効性が判る。
【符号の説明】
【００８１】
２０  支持体
２１  光透過性導電層
２２、２２’  塗りつぶしパターン
２３ａ〜２３ｅ  試験パターン
３０  機能材料の貼合場所
【図１】
2018142493.tif 000005